(57)【要約】【課題】有効な対処方法が確立されていない大型ベッセルを有する材を原料とする晒クラフトパルプの製造に際して、ベッセルピックの発生を低減させた晒クラフトパルプの製造方法およびこのパルプを用いた印刷用紙を提供する。【解決手段】大型ベッセルを有する材を原料とする晒クラフトパルプの製造において、酸素漂白後の酸処理とそれに続く二酸化塩素漂白、さらに漂白後に酵素処理することを特徴とするベッセルピックの発生を低減させた晒クラフトパルプの製造方法およびこれを用いた印刷用紙。好ましくは、酸処理は、硫酸を用い、また酵素処理は、セルラーゼを有する酵素を用いることを特徴とする。【選択図】　なし【特許請求の範囲】
【請求項１】
大型ベッセルを有する材を原料とする晒クラフトパルプの製造において、酸素漂白後の酸処理とそれに続く二酸化塩素漂白、さらに漂白後に酵素処理することを特徴とするベッセルピックの発生を低減させた晒クラフトパルプの製造方法。
【請求項２】
酸処理は、硫酸を用いることを特徴とする請求項１記載の晒クラフトパルプの製造方法。
【請求項３】
酵素処理は、セルラーゼを有する酵素を用いることを特徴とする請求項１または２記載の晒クラフトパルプの製造方法。
【請求項４】
前記請求項１〜３のいずれか１項記載のベッセルピックの発生を低減させた晒クラフトパルプの製造方法により製造された晒クラフトパルプを用いることを特徴とする印刷用紙。
【発明の詳細な説明】
【０００１】
【発明の属する技術分野】
本発明は、ベッセルピックの発生を低減させた晒クラフトパルプの製造方法およびこれを用いた印刷用紙に関するものであり、さらに詳しくは、ユーカリなどのベッセルを有する材を原料とする晒クラフトパルプの製造に際して、内部結合強度に優れ、ベッセルピックの発生を低減させた晒クラフトパルプの製造方法およびこれを用いた印刷用紙に関するものである。
【０００２】
【従来の技術】
クラフト法は、現在世界における化学パルプの製造方法の主流である。これは、原料とする木材の種類を選ばず、強度の高いパルプが得られ、また、漂白方法の進歩により高白色度のパルプが得られることによる。
【０００３】
前述のように、クラフト法は原料とする樹種を選ばないが、経済性を考慮し、使用する樹種はより歩留まりが高く、さらには易漂白性であり晒薬品の使用量が少ない樹種であることが望ましい。
【０００４】
このような経済上の要求を満たす樹種としてユーカリが挙げられ、実際に現在広く利用されている。しかしながら、ユーカリにはベッセルを多量に持つと言う特徴がある。
【０００５】
ベッセルは、印刷時に剥離し印刷面に白い空隙を残す。これは、一般にベッセルピックと呼ばれ、印刷適性上好ましくないものとされている。
【０００６】
ベッセルピックの発生を低減させるには、原料中のユーカリ材の配合比率を下げ、ベッセルの絶対量を減らす方法が現在取られている。
【０００７】
また、別の方法として、漂白前や漂白後に酵素を利用してベッセルを処理し、ベッセルピックの発生を低減する方法があるが、酵素処理することにより、繊維自体にも影響を与え、強度の若干の低下や歩留まりの低下が生じることが知られている。
【０００８】
その他の対処方法としては、抄造時に薬品添加により紙の表面強度を上げる方法があるが、薬品使用量が増加するため、経済的に不利である。
【０００９】
以上のように、経済性などに優れたユーカリ材であるが、ベッセルピックの発生の問題からユーカリ材の使用方法に制限がある。この制限を緩和するために、効果的な対処方法が強く望まれている。
【００１０】
【発明が解決しようとする課題】
本発明の目的は、有効な対処方法が確立されていない大型ベッセルを有する材を原料とする晒クラフトパルプの製造において、内部結合強度に優れ、ベッセルピックの発生を低減させた晒クラフトパルプの製造方法およびこれを用いた印刷用紙を提供することである。
【００１１】
【課題を解決するための手段】
上記課題を解決するため鋭意検討した結果、本発明のベッセルピックの発生を低減させた晒クラフトパルプの製造方法およびこれを用いた印刷用紙を発明するに至った。
【００１２】
すなわち、本発明のベッセルピックの発生を低減させた晒クラフトパルプの製造方法は、大型ベッセルを有する材を原料とする晒クラフトパルプの製造において、酸素漂白後の酸処理とそれに続く二酸化塩素漂白、さらに漂白後に酵素処理することを特徴とするものである。
【００１３】
本発明において、酸処理としては硫酸を用いることを特徴とする。
【００１４】
また、本発明の印刷用紙は、上記発明のベッセルピックの発生を低減させた晒クラフトパルプの製造方法により製造された晒クラフトパルプを用いることを特徴とするものである。
【００１５】
【発明の実施の形態】
以下、大型ベッセルを有する材を原料とする晒クラフトパルプにおいて、問題となるベッセルピックの発生を低減させた晒クラフトパルプの製造方法およびこれを用いた印刷用紙について詳細に説明する。
【００１６】
本発明における酸処理において、使用する酸の種類については特に限定されないが、好ましくは硫酸である。
【００１７】
本発明における酸処理時のｐＨ範囲は、ｐＨ２〜７であり、より好ましくはｐＨ３〜５である。
【００１８】
本発明における酸処理時の処理時間としては、１０分以上、より好ましくは３０〜６０分である。
【００１９】
本発明における酸処理時のパルプ濃度は、１〜４０質量％であり、より好ましくは３〜３０質量％である。
【００２０】
本発明における酸処理時の処理温度は、３０〜１００℃であり、より好ましくは５０〜７０℃である。
【００２１】
本発明における酸処理に続く二酸化塩素漂白時のパルプ濃度は、１〜４０質量％であり、より好ましくは１０〜３０質量％である。
【００２２】
本発明における酸処理に続く二酸化塩素漂白時の処理時間は、３０分以上であり、より好ましくは６０〜１２０分である。
【００２３】
本発明における酸処理に続く二酸化塩素漂白時のパルプ濃度は、１〜４０質量％であり、より好ましくは１０〜３０質量％である。
【００２４】
本発明における酸処理に続く二酸化塩素漂白時の処理温度は、３０〜１００℃であり、より好ましくは４０〜８０℃である。
【００２５】
本発明における酸処理に続く二酸化塩素漂白時の二酸化塩素添加率は、０．１〜２％であり、より好ましくは０．５〜１％である。
【００２６】
本発明の二酸化塩素漂白以降に行われる漂白に使用される漂白薬品は、特に限定されない。
【００２７】
本発明における漂白後に続く酵素処理時のパルプ濃度は、１〜４０質量％であり、より好ましくは５〜３０質量％である。
【００２８】
本発明における漂白後に続く酵素処理時の処理時間は、１０分以上であり、より好ましくは６０〜１２０分である。
【００２９】
本発明における漂白後に続く酵素処理時の処理温度は、２０〜１００℃であり、より好ましくは４０〜８０℃である。
【００３０】
本発明における漂白後に続く酵素処理時の処理ｐＨは、ｐＨ３〜１０であり、より好ましくはｐＨ５〜７である。
【００３１】
本発明において、使用する酵素としてはセルラーゼ、キシラナーゼ、リパーゼ等があり、例えば、セルラーゼを有する酵素が挙げられ、ＣＭＣ活性および濾紙分解活性を有するセルラーゼ酵素であり、好ましくはＣＭＣ活性２０００ｕｎｉｔ／絶乾パルプｇ以上、濾紙分解活性１００ｕｎｉｔ／絶乾パルプｇ以上のものである。
【００３２】
本発明における漂白後に続く酵素処理時の酵素添加率は、０．００１〜２．０％であり、より好ましくは０．０１〜０．１％である。
【００３３】
本発明において、セルラーゼ添加量としては、パルプに対して、ＣＭＣ活性０．０２５〜５０ｕｎｉｔ／絶乾パルプｇであり、より好ましくは０．２５〜２．５ｕｎｉｔ／絶乾パルプｇである。具体的には、合同酒精株式会社製のセルラーゼ酵素として、ＧＯＤＯ−ＴＣＬなどが挙げられる。
【００３４】
本発明により製造された晒クラフトパルプは、酵素の添加量が極力少ないことから強度を大きく損なうことなく、更に酵素処理によりベッセルの内壁同志が密着し、壁孔間の細胞壁も滑らかな表面を有し、柔軟な細胞壁に変化している。ベッセルの表面改質および、ベッセルと繊維との結合強度の増加によりベッセルピック発生の低減が図られる。
【００３５】
【実施例】
以下の実施例によって本発明をさらに具体的に説明するが、本発明はこれらの実施例によって限定されるものではない。
【００３６】
実施例１〜６および比較例１〜３
酸素漂白後の酸処理およびこれに続く二酸化塩素漂白、さらなるセルラーゼ酵素を用いた酵素処理により、ベッセルピックの低減が図れることを立証するため、ベッセルピックの発生数の比較を行った。測定結果は表１に示す。表中において、Ａ：酸処理、Ｃ：塩素漂白、Ｄ：二酸化塩素漂白、Ｅ：アルカリ抽出、Ｈ：ハイポ漂白、Ｘ：酵素処理、Ｐ：過酸化水素である。
【００３７】
使用したパルプは、原料樹種としてユーカリを１００質量％使用した材であり、実機で酸素漂白をした未晒パルプを使用し、各々の漂白処理条件で漂白を行った。
【００３８】
ベッセルピックの発生数の評価方法は、処理後のパルプを手漉きし、シートを１５ｃｍ×２ｃｍの大きさに切り、これをＲＩ印刷機にて黒ベタ印刷し、その際に発生するベッセルピック数をカウントし、比較を行った。
【００３９】
【表１】
2004060117.tif 000002
【００４０】
評価；
上記表１からは、実施例１〜３と比較例１〜３とを比較した場合、酸素漂白後の酸処理およびこれに続く二酸化塩素漂白、さらなる酵素処理によりベッセルピックの低減や内部結合強度の強化が図れることがわかる。また、実施例４〜６では、酵素処理の影響は二酸化塩素漂白後に使用する薬品の種類によらないことがわかる。
【００４１】
【発明の効果】
以上説明したように、本発明によれば、大型ベッセルを有する材を原料とする晒クラフトパルプの製造において、内部結合強度を向上させるとともに、ベッセルピックの発生を低減させた晒クラフトパルプの製造が可能となる。また、前記晒クラフトパルプを用いることにより、ベッセルピックの発生が少ない印刷適性に優れた印刷用紙を得ることが可能となる。